ОРТОПЕДИЧЕСКИЙ ИМПЛАНТАТ, ИМЕЮЩИЙ ПОКРЫТИЕ ИЗ КРИСТАЛЛИЧЕСКОГО ФОСФАТА КАЛЬЦИЯ, И СПОСОБЫ ЕГО ПОЛУЧЕНИЯ

1. Ортопедический имплантат, содержащий металлическую поверхность и слой фосфата кальция, нанесенный на по меньшей мере часть металлической поверхности, причем слой фосфата кальция при проведении рентгеновской дифракции образует дифракционный пик (002) и дифракционный пик (112), и при этом дифракционный пик (002) имеет интенсивность, которая в 1,5-10 раз больше интенсивности дифракционного пика (112).
2. Ортопедический имплантат по п. 1, в котором слой фосфата кальция представляет собой гидроксиапатит.
3. Ортопедический имплантат по п. 2, в котором слой фосфата кальция имеет средний размер кристаллита от около 50 нм до около 100 нм в направлении [001].
in vitro
4. Ортопедический имплантат по п. 2, в котором слой фосфата кальция непрерывно растворяется в течение более 24 часов .
5. Ортопедический имплантат по п. 2, в котором слой фосфата кальция содержит от около 0% масс. до около 5% масс. карбоната.
6. Ортопедический имплантат по п. 2, в котором покрытие находится в контакте с металлической поверхностью.
7. Ортопедический имплантат по п. 6, в котором металлическая поверхность содержит титанат.
8. Ортопедический имплантат по п. 7, в котором металлическая поверхность содержит титанат натрия.
9. Ортопедический имплантат по п. 2, в котором гидроксиапатит имеет кристалличность от около 70% масс. до около 100% масс.
10. Ортопедический имплантат по п. 2, в котором слой фосфата кальция имеет фазовую чистоту кристаллического гидроксиапатита более 90%.
11. Ортопедический имплантат по п. 2, в котором слой фосфата кальция имеет прочность на сдвиг от около 20 МПа до около 80 МПа при определении в соответствии с ASTM F1044.
12. Ортопедический имплантат по п. 2, в котором слой фосфата кальция имеет прочность на растяжение от около 50 МПа до около 100 МПа при определении в соответствии с ASTM F1147.
13. Ортопедический имплантат по п. 2, в котором слой фосфата кальция в отсутствие красителей является прозрачным или светопрозрачным.
2
2
14. Ортопедический имплантат по п. 2, в котором слой фосфата кальция имеет площадь поверхности от около 15 м/г до около 200 м/г.